МНОГОСЛОЙНАЯ ДЕКОРАТИВНАЯ ПЛЕНКА

1. Способ наплавки основного вещества с многослойной декоративной пленкой в процессе горячего формования, предпочтительно в процессе вакуумного формования, отличающийся тем, что указанный процесс включает стадии
(i) обеспечение многослойной декоративной пленки, включающей твердый слой покрытия (A), клеевой слой (D), слой несущей пленки и необязательно декоративный слой между этими слоями (A) и (D), где клеевой слой (D) включает, по крайней мере, один латентный реактивный клей,
(ii) нанесение клеевого слоя (D) указанной декоративной пленки на поверхность основного вещества,
(iii) наплавка указанного основного вещества с указанной декоративной пленкой путем нагревания при 70°C или больше.
2. Способ по п.1, отличающийся тем, что основное вещество представляет собой трехмерную подложку.
3. Способ по п.1 или 2, отличающийся тем, что нагревание при 70°C или больше на стадии (iii) осуществляется в течении от 5 секунд до 5 минут, предпочтительно от 5 до 120 секунд, более предпочтительно от 10 до 90 секунд.
4. Способ по п.1 или 2, отличающийся тем, что многослойная пленка, содержит твердый слой покрытия (A), слой несущей пленки (B), необязательно декоративный слой (C) и клеевой слой (D).
5. Способ по п.1 или 2, отличающийся тем, что способ представляет собой процесс вакуумного формования, не требующий отверстия для воздуха и вакуумных отверстий внутри конструкции пресс-формы при вакуумном формовании.
6. Способ по п.1 или 2, отличающийся тем, что процесс представляет собой процесс вакуумного формования, следующий за дальнейшей обработкой с помощью сжатого воздуха.
7. Способ по п.1 или 2, отличающийся тем, что клеевой слой (D) многослойной декоративной пленки включает, по крайней мере, один твердый, предпочтительно, поверхностно-инактивированный полиизоцианат (D1) с точкой плавления или температурой стеклования, по крайней мере, выше, чем 40°C и размером частиц 200 мкм или меньше и, по крайней мере, один изоцианатный реактивный полимер (D2).
8. Способ по п.1 или 2, отличающийся тем, что клеевой слой (D) многослойной декоративной пленки, обеспеченный на стадии (i), является приготовленным путем
(a) смешивания водного дисперсионного материала c, по крайней мере, одним предпочтительно поверхностно-инактивированным полиизоцианатом (D1) и, по крайней мере, одним изоцианатно-реактивным полимером (D2), суспендированным или растворенным в воде;
(b) нанесения дисперсионного материала стадии (a) на подложку для формирования слоя; и
(c) удаление воды из слоя, полученного на стадии (b) при температуре ниже, чем температура реакции полиизоцианата (D1) для получения твердого клеевого слоя латентной реактивности.
9. Многослойная декоративная пленка, которая представляет собой многослойную пленку, которая включает твердый слой покрытия (A), клеевой слой (D), слой несущей пленки и необязательно декоративный слой между этими слоями (A) и (D), отличающаяся тем, что клеевой слой (D) включает, по крайней мере, один твердый предпочтительно поверхностно-инактивированный полиизоцианат (D1) с точкой плавления или температурой стеклования, по крайней мере, выше, чем 40°C и размером частиц 200 мкм или меньше и, по крайней мере, один изоцианатно-реактивный полимер (D2).
10. Многослойная декоративная пленка по п.9, отличающаяся тем, что она включает твердый слой покрытия (A), слой несущей пленки (B), необязательно декоративный слой (C) и клеевой слой (D).
11. Многослойная декоративная пленка по п.9 или 10, отличающаяся тем, что, по крайней мере, один изоцианатно-реактивный полимер (D2) представляет собой кристаллический или частично кристаллический полиуретановый полимер.
12. Многослойная декоративная пленка по п.9 или 10, отличающаяся тем, что температура реакции поверхностно-инактивированного полиизоцианата (D1) находится в диапазоне от 40°C до 220°C, предпочтительно находится в диапазоне от 40°C до 180°C, более предпочтительно находится в диапазоне от 50°C до 150°C.
13. Многослойная декоративная пленка по п.9 или 10, отличающаяся тем, что размер частиц твердого, предпочтительно поверхностно-инактивированного полиизоцианата (D1) составляет от 0,1 до 50 мкм, предпочтительно 0,5 до 20 мкм.
2
14. Многослойная декоративная пленка по п.9 или 10, отличающаяся тем, что в качестве требований для декоративной пленки для трехмерного наложения метод не требует отверстий для воздуха и вакуумных отверстий внутри конструкции пресс-формы при вакуумном формовании и необязательно дополнительное пневматическое формирование, оно имеет степень удлинения от 10 до 1000%, предпочтительно от 50 до 1000%, прочность на разрыв от 50 до 1000 кг/см, температуру обработки от 70 до 220°C, предпочтительно от 70 до 200°C, адгезионную способность 50 H/25 мм или больше, и прочность 1 неделю или больше при условиях 80°C и 98% влажности.
15. Применение многослойной декоративной пленки по любому из пп.9-14 в процессе горячего формования, предпочтительно в процессе вакуумного формования для наплавки основного вещества.